"少なくとも2種の有機色素を含み、面内の最大屈折率をnx、nxと面内で直交する屈折率をny、面に対して鉛直方向の屈折率をnzとした時、3次元屈折率がnx>nz>nyで、nx―nz/が0.2~0.7である着色及び配向された光学異方層からなる光学素子。前記有機色素の少なくとも一つの有機色素の極大吸収波長が380nm以上550nm未満であり、他方の少なくとも一つの有機色素の極大吸収波長が550nm以上780nm以下であることを特徴とする請求項1に記載の光学素子。前記有機色素がアゾ系化合物、アントラキノン系化合物、ペリレン化合物、キノフタロン系化合物、ナフトキノン系化合物またはメロシアニン系化合物である請求項1に記載の光学素子。測定波長550nmでの、光学異方層の面内位相差値が130nm~300nmであることを特徴とする請求項1に記載の光学素子。請求項1に記載の光学素子を有する位相差フィルム。請求項1乃至4に記載の光学素子または請求項5に記載の位相差フィルムと他の位相差フィルムとを積層した複合位相差フィルム。他の位相差フィルムが、ネガティブCプレートまたはポジティブCプレートであることを特徴とする請求項6に記載の複合位相差フィルム。請求項1乃至4のいずれか1項に記載の光学素子と偏光フィルムを積層してなる光学フィルム。請求項5に記載の位相差フィルムと偏光フィルムを積層してなる光学フィルム。請求項6または7に記載の複合位相差フィルムと偏光フィルムを積層してなる光学フィルム。光学素子の遅相軸と偏光フィルムの吸収軸が直交になるよう積層してなる請求項8に記載の光学フィルム。位相差フィルムの遅相軸と偏光フィルムの吸収軸が直交になるよう積層した請求項9に記載の光学フィルム。請求項1乃至45のいずれか1項に記載の光学素子、請求項5に記載の位相差フィルム、請求項6または7に記載の複合位相差フィルム及び請求項8~12の何れか一項に記載の光学フィルムからなる群から選ばれる少なくとも一つを備えてなる画像表示装置。画像表示装置が液晶表示装置である、請求項13に記載の画像表示装置。光学異方層が、極大吸収波長が380nm以上550nm未満である有機色素と極大吸収波長が550nm以上780nm以下である有機色素のそれぞれを少なくとも一つずつ、オリゴフェニル化合物及び、下記一般式Aで示される化合物とを含む組成物から形成された層である請求項1に記載の光学素子、式中、Xは-O-CH2-ph-CH2-O-、-O-CO-ph-CO-O-または-NH-CO-ph-CO-NH-を表し、phはスルホ置換を有してもよいパラフェニレン基を表し、nは繰り返し数を示す。極大吸収波長が380nm以上550nm未満である有機色素として、下記一般式B式中Xはスルホ基またはカルボキシ基、R1、R2は各々独立に水素原子、C1~C4アルキル基、C1~C4アルコキシル基を示し、nは1または2を示す。で表されるアゾ化合物またはその塩を、また、極大吸収波長が550nm以上780nm以下である有機色素として下記一般式C式中、Q21は、スルホン酸基を1個または2個有し、さらに水酸基またはC1~C4アルコキシ基を有していてもよいナフチル基を、Q22、Q23はそれぞれ独立にフェニレン基またはナフチレン基これらの基は置換基としてC1~C4アルキル基、C1~C4アルコキシ基、水酸基およびスルホン酸基からなる群から選ばれた1種または2種の置換基を1個または2個有するを、R21は水素原子、C1~C4アルキル基、アセチル基、ベンゾイル基または置換もしくは無置換のフェニル基を、R23、R24はそれぞれ独立に水素原子、水酸基、スルホン酸基、C1~C4アルキル基またはC1~C4アルコキシ基を、qは0または1を、rは1または2を表す。で表される化合物またはその塩、を含む請求項15に記載の光学素子。以上のように、偏光素子または偏光フィルムの視野角依存性を改良する方法は種々あるものの、視野角改良効果の波長依存性と複数のフィルムを用いる煩雑さとを同時に解決することはできなかった。そこで本発明は、複数のフィルムを用いること無しに、偏光素子または偏光フィルムの視野角依存性を改善すると共に、波長依存性をも低減する光学素子を提供することを目的とする。本発明者らは、少なくとも2種類以上の二色性色素を含有させた3次元屈折率がnx>nz>nyであって、かつ、Nz係数が0.2~0.7である光学異方層からなる光学素子位相差素子または該光学素子を透明基板上に有する位相差フィルムが上記の課題解決のために非常に有用であることを見出した。なお、本明細書においてNz係数とは、nx―nz/の値を意味する。例えば、該光学素子を偏光フィルム上に形成する等により、この光学素子を設けた偏光フィルムを作成し、この光学素子付き偏光フィルムと通常の偏光フィルムとを、該光学素子が偏光素子間に配置されるように、両偏光素子の吸収軸を直交させて配置した場合上記問題を解決出来ること、即ち、正面方向からの各々の吸収軸方向とは異なる方向に観察位置を傾斜させても、光の抜けが低減され、かつ、漏れたわずかな光も着色することなく、偏光フィルムの視野角依存性および視野角改善効果の波長依存性も大幅に低減できることを新規に見出し、本発明に至った。即ち本発明は、下記の発明に関する。が0.2~0.7である着色及び配向された光学異方層からなる光学素子。前記有機色素の少なくとも一つの有機色素の極大吸収波長が380nm以上550nm未満であり、他方の少なくとも一つの有機色素の極大吸収波長が550nm以上780nm以下であることを特徴とする上記1に記載の光学素子。前記有機色素がアゾ系化合物、アントラキノン系化合物、ペリレン化合物、キノフタロン系化合物、ナフトキノン系化合物またはメロシアニン系化合物である上記1または2に記載の光学素子。測定波長550nmでの、光学異方層の面内位相差値が130nm~300nmであることを特徴とする上記1~3の何れか一項に記載の光学素子。上記1~4の何れか一項に記載の光学素子を有する位相差フィルム。上記1~4の何れか一項に記載の光学素子または上記5に記載の位相差フィルムと、他の位相差フィルムとを積層した複合位相差フィルム。他の位相差フィルムが、ネガティブCプレートまたはポジティブCプレートであることを特徴とする上記6に記載の複合位相差フィルム上記1~4の何れか一項に記載の光学素子と偏光フィルムを積層してなる光学フィルム。上記5に記載の位相差フィルムと偏光フィルムを積層してなる光学フィルム。光学素子の遅相軸と偏光フィルムの吸収軸が直交になるよう積層した上記8に記載の光学フィルム。位相差フィルムの遅相軸と偏光フィルムの吸収軸が直交になるよう積層した上記9に記載の光学フィルム。上記1~4の何れか一項に記載の光学素子、上記5に記載の位相差フィルム、上記6または7に記載の複合位相差フィルム及び上記8~12の何れか一項に記載の光学フィルムからなる群から選ばれる少なくとも一つを備えてなる画像表示装置。画像表示装置が液晶表示装置である、上記13に記載の画像表示装置。光学異方層が、極大吸収波長が380nm以上550nm未満である有機色素と極大吸収波長が550nm以上780nm以下である有機色素のそれぞれを少なくとも一つずつ、オリゴフェニル化合物及び、下記一般式Aで示される化合物とを含む組成物から形成された層である上記1に記載の光学素子、式中、Xは-O-CH2-ph-CH2-O-、-O-CO-ph-CO-O-または-NH-CO-ph-CO-NH-を表し、phはスルホ置換を有してもよいパラフェニレン基を表し、nは繰り返し数を示す。極大吸収波長が380nm以上550nm未満である有機色素として、下記一般式B式中Xはスルホ基またはカルボキシ基、R1、R2は各々独立に水素原子、C1~C4アルキル基、C1~C4アルコキシル基を示し、nは1または2を示す。で表されるアゾ化合物またはその塩を、また、極大吸収波長が550nm以上780nm以下である有機色素として下記一般式C式中、Q21は、スルホン酸基を1個または2個有し、さらに水酸基またはC1~C4アルコキシ基を有していてもよいナフチル基を、Q22、Q23はそれぞれ独立にフェニレン基またはナフチレン基これらの基は置換基としてC1~C4アルキル基、C1~C4アルコキシ基、水酸基およびスルホン酸基からなる群から選ばれた1種または2種の置換基を1個または2個有するを、R21は水素原子、C1~C4アルキル基、アセチル基、ベンゾイル基または置換もしくは無置換のフェニル基を、R23、R24はそれぞれ独立に水素原子、水酸基、スルホン酸基、C1~C4アルキル基またはC1~C4アルコキシ基を、qは0または1を、rは1または2を表す。で表される化合物またはその塩、を含む上記15に記載の光学素子。本発明の光学素子は、位相差を生じさせる機能を有し、位相差素子としてして有用であり、該光学素子を透明基板フィルム上に設けることにより位相差フィルムとして使用することが出来る。特に、偏光フィルム上に該光学素子、又は該光学素子を有する位相差フィルムを有する光学フィルム以下においては光学素子付き偏光フィルムとも言うは、液晶表示装置における観察位置の傾斜による光の抜けを低減し、かつ、漏れたわずかな光も着色することなく、偏光フィルムの視野角依存性および視野角改善効果の波長依存性を大幅に低減できるという効果を有する。即ち、上記光学素子付き偏光フィルムと通常の偏光フィルムとを、光学素子が偏光素子間に配置されるように、各々の吸収軸を直交させて配置した場合、正面方向からの各々の吸収軸方向とは異なる方向に観察位置を傾斜させても、光の抜けが低減され、かつ、漏れたわずかな光も着色することなく、偏光フィルムの視野角依存性および視野角改善効果の波長依存性も大幅に低減できる。また、この光学素子を設けた偏光フィルムを液晶ディスプレイに用いることで、液晶ディスプレイの視野角特性も向上させることができる。以下、本発明を詳細に説明する。本発明の光学素子は、少なくとも2種類の有機色素を含んだ下記に定義される二軸性の層からなる。本発明で言う二軸性とは、3次元屈折率がnx>nz>nyの関係を満足し、且つNz係数が0.2~0.7、好ましくは、0.3~0.5であることを意味する。ここで、nxとは、面内の最大屈折率であり、nyとは、nxと面内で直交する屈折率であり、nzとは、面に対して鉛直方向の屈折率を表す。また、Nz係数とは、/からなる値を表す。この範囲外では液晶表示装置に適用したときの視野角改良などの効果が乏しくなる、もしくは斜め方向からの色付きが生じる恐れがある。この二軸性を示すためには、フィルムを延伸させる方法と、液晶性組成物を配向するように塗布し、乾燥し、塗膜または塗膜層を形成させる方法以下配向塗膜形成法とも言う等が挙げられる。フィルムを延伸する方法としては、例えば、特開2006-291192号公報、WO2006/117981号公報等に記載の方法がが挙げられる。液晶性組成物を塗布して配向させる方法としては、例えば、特表2009-540345号公報、W02010/020928号公報、特開2006-48078号公報、特開2006-316138号公報等に記載の方法が挙げられる。本発明においては、上記後者の配向塗膜形成法が好ましい。この液晶性組成物を塗布して配向させる方法の中で、共役π系と、超分子間で非共有結合を形成することが出来る官能基とを有する少なくとも1つの多環式有機化合物を含む超分子からなるリオトロピック液晶性を示す液晶性組成物を用いることが好ましい。そのようなリオトロピック液晶性を有する多環式有機化合物としては例えば、オリゴフェニル化合物、ビベンズイミダゾール化合物、アセトナフトキノサリン化合物、トリアジン化合物等が挙げられる。オリゴフェニル化合物の例を表1に、ビベンズイミダゾール化合物の例を表2にそれぞれ示す。アセトナフトキノサリン化合物の例を表3に示す。また、トリアジン化合物の例を表4に示す。本発明においては上記リオトロピック液晶性を有する化合物のうちオリゴフェニル化合物が好ましい。オリゴフェニル化合物の中で好ましい化合物は酸素原子、窒素原子及び硫黄原子からなる群から選択される少なくとも1つの異項原子を含む5または6員複素環を介して、ベンゼン環、ビフェニル環及びナフタレン環からなる群から選択される少なくとも2個の環が結合した化合物であり、該ベンゼン環、ビフェニル環またはナフタレン環は1つのスルホ基を有するのが好ましい。例えば、好ましい化合物の1つとして下記一般式Dで表される化合物を挙げることが出来る。式中Y1は-O-、-NH-または-SO2-、Y2は単結合、-O-または-NH-、A1及びA2は独立に、ベンゼン環、ナフタレン環またはビフェニル環を表し、スルホ基HSO3はそれらの環上に置換しているものとする。これらの化合物の中でも4,4’-5,5’-ジオキシドジベンゾbdチエン-3,7-ジイルジベンゼンスルホニックアシッド44dibenzenesulfonicacidが好ましい。このような化合物を含む液晶性組成物は、例えば、せん断による配向処理を行った際に、nx>nz>nyの関係を満足するように配向することを特徴とする。本発明においては、上記の液晶性化合物と後記有機染料を含む液晶組成物を配向塗膜形成法によって、フィルム等の基板上に、配向された液晶組成物の乾燥塗膜層を形成させることにより、光学異方層からなる光学素子を有する基板とすることができる。また、上記のリオトロピック液晶性を示す単数または複数の化合物の他に液晶性を示すポリマーを、リオトロピック液晶性を示す組成物に添加することも可能である。例えば、WO2010/020928号公報16-17頁に代表される棒状分子の液晶ポリマーがあり、その具体例を表5に示す。このような液晶性を示すポリマーを添加することにより、得られる光学素子のnx、ny、nzの関係を調整したり、耐久性を向上させたりすることができるため好ましい。上記棒状分子の液晶性ポリマーの中で、下記一般式Aで示される化合物が好ましい。式中、Xは-O-CH2-ph-CH2-O-、-O-CO-ph-CO-O-または-NH-CO-ph-CO-NH-を、phはスルホ置換を有してもよいパラフェニレン基を、nは繰り返し数を表す。該液晶性ポリマーの重量平均分子数は1,000~200,000程度であり、好ましくは、2,000~100,000程度である。また、場合により、該重量平均分子数は3,000~70,000程度、または4,000~70,000程度であってもよい。上記の、2種類以上の有機色素、リオトロピック液晶性を有する多環式有機化合物、及び、好ましくは、更に、上記液晶性ポリマーを含む液晶性組成物は、塗布液とするために通常溶媒を含む。用いられる溶媒は、溶解性に優れ、かつ、組成物に溶媒が溶解した状態でリオトロピック性を示すものであれば特に制限は無いが、例えば、水、アルコール類、エーテル類、セロソルブ類、カルボン酸類、ジメチルスルホキシドなどが挙げられる。本発明においては取り扱いの点等から水が好ましい。これらは単独あるいは、複数の混合物として用いることができる。また、ジメチルホルムアミド、グリセリン、エチレングリコール、などの水溶性の溶剤が添加されていても良い。これらの添加物は易溶性や水溶液の乾燥速度を調整するために用いることが出来る。溶媒の量は、該液晶性組成物を塗布することができる濃度であれば特に限定されない。例えば、溶媒を含む液晶性組成物において、該組成物の総量に対して、固形分濃度は通常5~50重量、好ましくは8~30重量である。また、該液晶性組成物の粘度が、E型粘度計25°Cで測定した時の粘度で200~1000mPasの時、リオトロピック液晶の生成に好適であり、この範囲の粘度の時、MD方向にせん断力をかけて塗布または塗工することにより、液晶の配向が、MD方向と垂直な方向に配向されるので好ましい。本発明の光学素子に用いる少なくとも2種の有機色素としては、アゾ系化合物、アントラキノン系化合物、ペリレン化合物、キノフタロン系化合物、ナフトキノン系化合物またはメロシアニン系化合物などが挙げられ、同種の染料であっても、異種の染料であっても支障は無い。通常は同種の化合物が好ましい。より好ましくは、2色性を示すアゾ系化合物である。例えば、機能性色素の応用入江正浩監修、シーエムシー出版98-100頁に記載のアゾ系化合物、C.I.Direct.Yellow28、C.I.Direct.Yellow44、C.I.Direct.Orange26、C.I.Direct.Orange107、C.I.Direct.Orange71、C.I.Direct.Red2、C.I.Direct.Red31、C.I.Direct.Red79、C.I.Direct.Red247、C.I.Direct.Green80、C.I.Direct.Blue202、C.I.Direct.Black17、C.I.Direct.Blue83、C.I.Direct.Orange39、C.I.Direct.Red79、C.I.Direct.Red81、C.I.Direct.Yellow12、C.I.Direct.Blue67、C.I.Direct.Red39、C.I.Acid.Red37、C.I.Direct.Green59、C.I.Direct.Orange72、C.I.Direct.Red89、C.I.Direct.Red83、C.I.Direct.Violet48、C.I.Direct.Blue90並びに、特開2001-33627号公報、特開2002-296417号公報、特開2003-215338号公報、WO2004/092282号公報、特開2001-0564112号公報、特開2001-027708号公報、特開平11-218611号公報、特開平11-218610号公報、特開昭60-156759号公報、特開2001-33627号公報、特許2622748号公報及び特許第3963979号公報に記載された有機染料等が挙げられる。本発明の光学素子または位相差フィルムの形成に用いられる少なくとも2種の有機色素は、好ましくは、少なくとも一つの有機色素の極大吸収波長は380nm以上550nm未満であり、他方の少なくとも一つの有機色素の極大吸収波長が550nm以上780nm以下である。より好ましくは、有機色素の少なくとも一つの有機色素第一の色素の極大吸収波長が430nm以上470nm以下であり、他方の少なくとも一つの有機色素第二の色素の極大吸収波長が570nm以上630nm以下である。第一の色素として、例えば、C.I.Direct.Orange39、C.I.Direct.Orange71、C.I.Direct.Orange26、C.I.Direct.Orange107並びにWO2007/138980号公報に記載された有機染料が挙げられる。中でも下記一般式Bで表されるアゾ化合物またはその塩が好ましい。式中Xはスルホ基またはカルボキシ基、R1、R2は各々独立に水素原子、C1~C4アルキル基、C1~C4アルコキシル基を示し、nは1または2を示す。第二の色素としては、例えば、C.I.Direct.Blue202、C.I.Direct.Black17、C.I.Direct.Blue83、Direct.Green51、特開2001-33627号公報並びに特許第3963979号公報0022~0027に記載された有機染料が挙げられる。好ましい色素として、下記一般式Cで表される化合物またはその塩を挙げることができる。式中、Q21は、スルホン酸基を1個または2個有し、さらに水酸基またはC1~C4アルコキシ基を有していてもよいナフチル基を、Q22、Q23はそれぞれ独立にフェニレン基またはナフチレン基これらの基は置換基としてC1~C4アルキル基、C1~C4アルコキシ基、水酸基、スルホン酸基から選ばれた1種または2種の置換基を1個または2個有するを、R21は水素原子、C1~C4アルキル基、アセチル基、ベンゾイル基または置換もしくは無置換のフェニル基を、R23、R24はそれぞれ独立に水素原子、水酸基、スルホン酸基、C1~C4アルキル基またはC1~C4アルコキシ基を、qは0または1を、rは1または2を表す。このように、極大吸収波長が異なる2種以上の色素を含有させることにより、本発明の光学素子は顕著に優れた効果を発揮する。例えば、本発明の光学素子を設けた偏光フィルムと通常の偏光フィルムとを、光学素子が偏光素子間に配置されるように、各々の吸収軸を直交させて配置した場合、正面方向からの各々の吸収軸方向とは異なる方向に観察位置を傾斜させても、光の抜けが低減され、かつ、漏れたわずかな光も着色することなく、偏光フィルムの視野角依存性および視野角改善効果の波長依存性も大幅に低減できる。上記の有機色素の合計濃度は透過率が大幅に低下しない程度に添加する。好ましくは、コーティング液の固形分の総量に対して、0.01~10重量、好ましくは、0.1~5重量、より好ましくは0.1~3重量である。また、第一の色素と第二の色素の割合は、適宜選択することが出来、第一の色素1重量部に対して、第二の色素を0.1~10重量部、好ましくは0.2~5重量部、より好ましくは0.5~2重量部、最も好ましくは0.7~1.5重量部の割合である。本発明の光学素子を位相差フィルムとして利用する場合は、前記リオトロピック液晶性を有する多環式有機化合物と有機色素を含む液晶性組成物、好ましくは、更に、前記液晶性ポリマーを含む液晶性組成物を透明基材へ塗布し配向させ、該基材上に光学異方層を形成させることにより、位相差フィルムとすることができる。また、直接偏光フィルムへ液晶性組成物を塗布して、偏光フィルム上に配向した光学異方層を直接形成し、本発明の光学素子を備えた偏光フィルムとしても良い。また、場合により、最初に転写用基材離型性基材上に、上記配向した光学異方層を形成し、該光学異方層を偏光フィルム上に転写してもよい。好ましくは、偏光板のMD方向Yc5045斜め方向の色付き評価実施例10.010.20◎実施例20.010.27○実施例30.010.21◎比較例10.010.47×比較例20.010.30△比較例30.010.28△"